(57)【特許請求の範囲】
【請求項１】
脂肪族ポリエステル系樹脂及びオレフィン系樹脂で構成されたアロイ繊維で形成され、かつエレクトレット化された不織布であって、
脂肪族ポリエステル系樹脂とオレフィン系樹脂との割合（質量比）が、脂肪族ポリエステル系樹脂／オレフィン系樹脂＝７０／３０〜９５／５であり、
アロイ繊維中において、脂肪族ポリエステル系樹脂がマトリックス相を構成し、かつオレフィン系樹脂が分散相を構成する不織布。
【請求項２】
脂肪族ポリエステル系樹脂がポリ乳酸系樹脂であり、オレフィン系樹脂がポリプロピレン系樹脂である請求項１記載の不織布。
【請求項３】
メルトブローン不織布である請求項１又は２記載の不織布。
【請求項４】
ヒンダードアミン系化合物を含む請求項１〜３のいずれかに記載の不織布。
【請求項５】
請求項１〜４のいずれかに記載の不織布で構成されたフィルター。
【請求項６】
請求項１〜４のいずれかに記載の不織布で構成されたマスクフィルター。
【発明の詳細な説明】
【技術分野】
【０００１】
本発明は、生分解性を有する不織布のエレクトレット体及びフィルターに関する。
【背景技術】
【０００２】
従来から、不織布などの布帛又は繊維製品は、網目構造を有しているため、エアフィルターやマスクフィルターなどのフィルター材として利用されている。近年、このようなフィルター材のフィルター特性を向上させるため、不織布などの布帛に比較的長寿命の静電荷を付与するエレクトレット化処理が施されている。エレクトレット化処理された不織布は、網目構造によるフィルター機構に加えて、静電荷によって微粒子を捕捉可能となる。特に、エレクトレット化された不織布では、繊維の網目を大きくしても、塵埃などの微粒子を捕捉できるため、通気性と濾過性との両立が可能となる。エレクトレット化の比較的容易な不織布としては、例えば、ポリエチレンやポリプロピレンなどのポリオレフィン系繊維、ポリエチレンテレフタレートやポリブチレンテレフタレートなどのポリエステル系繊維などで構成された布帛などが知られている。
【０００３】
一方で、近年、環境的な問題から、生分解性プラスチックの利用が望まれている。このような状況の下、エレクトレット化された布帛フィルターにおいても、生分解性プラスチックの利用が検討されている。
【０００４】
例えば、特許第３７１６９６９号公報（特許文献１）には、平均繊維径が０．１〜２０μｍの融点が１３０℃以上の脂肪族ポリエステルを主成分とするポリマー繊維で構成された不織布フィルターのエレクトレット体が開示されている。この文献では、メルトブローン法を用いて不織布が製造され、脂肪族ポリエステルとして、ポリ乳酸の末端に高級脂肪族アルコールやカルボン酸を付加した共重合体を利用することが記載されている。また、特開２００４−１０７５４号公報（特許文献２）には、ポリ乳酸において、Ｄ体とＬ体との混合比率を調整したポリ乳酸系ポリマーをメルトブローン法で紡糸した不織布のエレクトレット体が提案されている。しかし、これらのフィルターでは、帯電効果が充分でなく、ポリ乳酸繊維の熱収縮が大きく、加工性が低い。
【０００５】
特開２００５−５１１８９９号公報（特許文献３）には、ポリ乳酸などの脂肪族ポリエステル系フィルムを延伸してミクロフィブリル化することにより製造した繊維状エレクトレットフィルターが提案されている。この文献には、延伸によりミクロボイドを形成した後に、ミクロフィブリル化する方法が開示され、ボイド開始成分として、ポリプロピレンなどの半結晶質ポリマーが例示されている。しかし、このフィルターも帯電効果が充分でなく、生産性も低い。
【０００６】
なお、本出願人は、特開２００７−１９７８５７号公報（特許文献４）において、ポリ乳酸で構成された不織布の機械的特性（熱収縮など）を向上させる観点から、ポリ乳酸とポリオレフィンとを、ポリ乳酸／ポリオレフィン＝５０／５０〜９９／１の質量比で含有するポリ乳酸組成物で構成された繊維からなるメルトブローン不織布を提案している。しかし、この文献には、エレクトレット化については記載されていない。
【特許文献１】特許第３７１６９６９号公報（請求項１及び２、段落［0008］、実施例）
【特許文献２】特開２００４−１０７５４号公報（請求項１、段落［0037］〜［0039］、実施例）
【特許文献３】特開２００５−５１１８９９号公報（段落［0043］〜［0050］［0078］［0106］）
【特許文献４】特開２００７−１９７８５７号公報（請求項１及び５、段落［0028］）
【発明の開示】
【発明が解決しようとする課題】
【０００７】
従って、本発明の目的は、生分解性を有し、かつ帯電寿命の長い不織布エレクトレット体及びこのエレクトレット体で構成されたフィルターを提供することにある。
【０００８】
本発明の他の目的は、高温及び高湿度下でも帯電寿命が長い生分解性不織布エレクトレット体及びこのエレクトレット体で構成されたフィルターを提供することにある。
【課題を解決するための手段】
【０００９】
本発明者らは、前記課題を達成するため鋭意検討した結果、脂肪族ポリエステル系樹脂及びオレフィン系樹脂で構成されたアロイ繊維で形成された不織布をエレクトレット化すると、高い生分解性を損なうことなく、帯電寿命を向上できることを見出し、本発明を完成した。
【００１０】
すなわち、本発明の不織布は、脂肪族ポリエステル系樹脂及びオレフィン系樹脂で構成されたアロイ繊維で形成され、かつエレクトレット化されている。前記脂肪族ポリエステル系樹脂と前記オレフィン系樹脂との割合（質量比）は、脂肪族ポリエステル系樹脂／オレフィン系樹脂＝５０／５０〜９９／１（特に７０／３０〜９５／５）程度であり、アロイ繊維中において、脂肪族ポリエステル系樹脂がマトリックス相を構成し、オレフィン系樹脂が分散相を構成していてもよい。前記脂肪族ポリエステル系樹脂はポリ乳酸系樹脂であってもよく、かつ前記オレフィン系樹脂はポリプロピレン系樹脂であってもよい。本発明の不織布は、メルトブローン不織布であってもよく、ヒンダードアミン系化合物を含んでいてもよい。
【００１１】
本発明には、前記不織布で構成されたフィルター（マスクフィルターなど）も含まれる。
【００１２】
なお、本願明細書では、「フィルター」の用語には、濾過機能を有するフィルターの他、塵埃などの微粒子を捕捉可能な特性を有する部材（マスク、防塵衣、ワイパーなど）も含む意味で用いる。
【発明の効果】
【００１３】
本発明の不織布エレクトレット体は、脂肪族ポリエステル系樹脂とオレフィン系樹脂のアロイ繊維で構成されているため、生分解性を有し、かつ帯電寿命が長い。特に、生分解性が高く、エレクトレット効果の低い脂肪族ポリエステル系樹脂がリッチな繊維で構成された不織布であるにも拘わらず、優れたエレクトレット特性を示す。さらに、高温及び高湿度下でも帯電寿命が長く、かつ寸法安定性にも優れている。
【発明を実施するための最良の形態】
【００１４】
［不織布］
本発明の不織布は、脂肪族ポリエステル系樹脂及びオレフィン系樹脂で構成されたアロイ繊維で形成されている。
【００１５】
（脂肪族ポリエステル系樹脂）
脂肪族ポリエステル系樹脂としては、脂肪族ジカルボン酸と脂肪族ジオールとの重縮合により得られるホモポリエステル又はコポリエステル、脂肪族オキシカルボン酸のホモポリエステル又はコポリエステル、環状エステルを開環重合して得られるホモポリエステル又はコポリエステルなどが挙げられる。さらに、共重合体は、脂肪族ジカルボン酸と脂肪族ジオールと、脂肪族オキシカルボン酸及び／又は環状エステルとの共重合体、脂肪族オキシカルボン酸と環状エステルとの共重合体であってもよい。
【００１６】
脂肪族ジカルボン酸としては、例えば、シュウ酸、マロン酸、コハク酸、グルタル酸、アジピン酸などの炭素数２〜６程度の脂肪族ジカルボン酸などが挙げられる。これらの脂肪族ジカルボン酸は、単独で又は二種以上組み合わせて使用できる。これらのうち、シュウ酸、コハク酸などの炭素数２〜４程度の脂肪族ジカルボン酸が好ましい。
【００１７】
脂肪族ジオールとしては、例えば、エチレングリコール、プロピレングリコール、１，４−ブタンジオール、１，３−ブタンジオール、ネオペンチルグリコール、ヘキサンジオール、オクタンジオール、ノナンジオール、デカンジオールなどのＣ2-10アルカンジオールが挙げられる。これらの脂肪族ジオールは、単独で又は二種以上組み合わせて使用できる。これらのうち、エチレングリコール、１，４−ブタンジオールなどのＣ2-6アルカンジオールなどが好ましい。
【００１８】
脂肪族オキシカルボン酸としては、例えば、グリコール酸、乳酸、ヒドロキシプロピオン酸、ヒドロキシ酪酸、ヒドロキシ吉草酸、ヒドロキシカプロン酸、リンゴ酸などの脂肪族Ｃ2-6オキシカルボン酸などが挙げられる。これらの脂肪族オキシカルボン酸は、単独で又は二種以上組み合わせて使用できる。これらのうち、グリコール酸や乳酸などの脂肪族Ｃ2-4オキシカルボン酸が好ましい。
【００１９】
環状エステルとしては、例えば、プロピオラクトン、ブチロラクトン、バレロラクトン、カプロラクトン、ピバロラクトン、ウンデカラクトン、１，５−オキセパン−２オンなどのＣ4-12ラクトン、グリコリド、ラクチドなどのオキシカルボン酸二量体などが挙げられる。これらの環状エステルは、単独で又は二種以上組み合わせて使用できる。これらのうち、カプロラクトンなどのＣ4-10ラクトンや、ラクチドなどのオキシカルボン酸二量体が好ましい。なお、開環重合における開始剤としては、例えば、２官能や３官能の開始剤、例えば、アルコールなどの活性水素化合物が使用できる。
【００２０】
さらに、共重合体は、前記成分以外の他の共重合成分との共重合体であってもよい。他の共重合成分には、ポリＣ2-6アルキレングリコール（ジエチレングリコール、ポリエチレングリコール、ポリプロピレングリコール、ポリテトラメチレングリコールなどのポリＣ2-4アルキレングリコールなど）、炭素数７〜１２程度の脂肪族ジカルボン酸（ピメリン酸、スベリン酸、アゼライン酸、セバシン酸、ドデカンジオン酸など）、ポリオール（グリセリン、ペンタエリスリトール、トリメチロールプロパンなどのＣ3-10ポリオール、糖など）などが含まれていてもよい。必要であれば、生分解性を損なわない範囲で、脂環族又は芳香族ジオール（１，４−シクロヘキサンジメタノールなどのＣ4-10シクロアルカンジオール、ビスフェノールＡなどのビスフェノール化合物又はそのエチレンオキサイド付加体など）、脂環族又は芳香族ジカルボン酸［シクロヘキサンジカルボン酸などの脂環族ジカルボン酸、テレフタル酸、イソフタル酸、フタル酸、ナフタレンジカルボン酸、ビス（ｐ−カルボキシフェニル）メタン、アントラセンジカルボン酸、４，４′−ジフェニルエーテルジカルボン酸、５−ナトリウムスルホイソフタル酸、５−テトラブチルホスホニウムイソフタル酸などのＣ8-12芳香族ジカルボン酸など］、脂環族又は芳香族オキシカルボン酸（ヒドロキシ安息香酸などの芳香族ヒドロキシカルボン酸など）などを共重合してもよい。
【００２１】
具体的には、脂肪族ポリエステル系樹脂としては、例えば、ジカルボン酸とジオールとの重縮合から得られるポリエステル系樹脂（例えば、ポリエチレンオギザレート、ポリプロピレンオギザレート、ポリブチレンオギザレート、ポリネオペンチレンオギザレート、ポリエチレンマロネート、ポリプロピレンマロネート、ポリエチレンサクシネート、ポリブチレンサクシネート、ポリエチレンアジペート、ポリブチレンアジペートなどのポリＣ2-6アルキレンＣ2-6カルボキシレートなど）、ポリオキシカルボン酸系重合体（例えば、ポリグリコール酸やポリ乳酸など）、ポリラクトン系重合体［例えば、ポリカプロラクトンなどのポリＣ3-12ラクトン系重合体など］などが挙げられる。コポリエステルの具体例としては、例えば、２種類のジカルボン酸成分を用いたコポリエステル（例えば、ポリエチレンサクシネート−アジペート共重合体、ポリブチレンサクシネート−アジペート共重合体などのポリＣ2-4アルキレンサクシネート−アジペート共重合体など）、ジカルボン酸成分とジオール成分とラクトンとから得られるコポリエステル（例えば、ポリカプロラクトン−ポリブチレンサクシネート共重合体など）などが例示できる。これらの脂肪族ポリエステル系樹脂は、単独で又は二種以上組み合わせて使用できる。
【００２２】
これらの脂肪族ポリエステル系樹脂のうち、生分解性が高い点から、ポリ乳酸系樹脂が好ましい。乳酸は、非石油原料であるとうもろこしやイモ類などの澱粉を醗酵して得られるため、環境保全の点でも優れている。
【００２３】
ポリ乳酸系樹脂は、乳酸を主要な構成単位として含んでいればよい。乳酸には、Ｌ−乳酸、Ｄ−乳酸、Ｌ−乳酸及びＤ−乳酸の混合体（ＤＬ−乳酸又はラセミ体）が含まれる。これらの乳酸は、単独で又は二種以上組み合わせて使用できる。乳酸は、帯電性や寸法安定性、特に、電荷の保有率を向上できる点から、結晶性の高い樹脂が好ましい。そのような樹脂としては、Ｌ−乳酸又はＤ−乳酸のいずれかの乳酸の含有率が６０質量％以上（例えば、６０〜１００質量％）、好ましくは９０質量％以上（例えば、９０〜９９．９９質量％）、さらに好ましくは９５質量％以上（例えば、９５〜９９．９質量％）である乳酸（又はその二量体であるラクチド）を原料として得られるポリ乳酸系樹脂（ポリＬ−乳酸系樹脂又はポリＤ−乳酸系樹脂）が好ましい。
【００２４】
さらに、結晶性の高いポリ乳酸系樹脂を得るためには、Ｌ体の純度の高い乳酸を用いてポリ乳酸系樹脂を合成するのが好ましい。すなわち、ポリ乳酸系樹脂において、例えば、ポリ乳酸としては、Ｌ体を主体とし、結晶性を高めるために、Ｄ体の割合を１５質量％以下（例えば、０〜１５質量％、好ましくは０．０１〜１０質量％、好ましくは０．１〜５質量％（特に１〜５質量％程度）に調整したポリ乳酸であってもよい。
【００２５】
ポリ乳酸系樹脂中のＬ体又はＤ体の量は、例えば、ガスクロマトグラフィーを用いて測定することができる。
【００２６】
ポリ乳酸系樹脂において、構成単位としての乳酸の割合は、例えば、全構成単位のうち、例えば、５０モル％以上であればよく、好ましくは８０〜１００モル％（例えば、８０〜９９．９モル％）、さらに好ましくは９０〜１００モル％（特に９５〜１００モル％）程度であってもよい。他の構成単位は、本発明の目的を損なわない範囲で、必要に応じて含有することができる。
【００２７】
共重合体は、乳酸（又はラクチド）と他の前記脂肪族オキシカルボン酸との共重合体、乳酸（又はラクチド）と他の前記環状エステルとの共重合体、乳酸（又はラクチド）と前記脂肪族ジカルボン酸と前記脂肪族ジオールとの共重合体などが挙げられる。さらに、前述の他の共重合成分を共重合してもよい。具体的には、ポリ乳酸−グリコール酸共重合体、ポリ乳酸−ヒドロキシプロピオン酸共重合体、ポリ乳酸−ヒドロキシ酪酸共重合体、ポリ乳酸−ポリエチレンオギザレート共重合体、ポリ乳酸−ポリプロピレンオギザレート、ポリ乳酸−ポリエチレンマロネート共重合体、ポリ乳酸−ポリエチレンサクシネート、ポリ乳酸−ポリエチレンアジペート、ポリラクチド−グリコリド共重合体、ポリラクチド−プロピオラクトン共重合体、ポリラクチド−ブチロラクトン共重合体、ポリラクチド−カプロラクトン共重合体などが挙げられる。
【００２８】
脂肪族ポリエステル系樹脂（特にポリ乳酸系樹脂）は、末端に遊離のヒドロキシル基及び／又はカルボキシル基を有していてもよく、これらの遊離の官能基は封鎖剤（例えば、カルボジイミド化合物など）などで封鎖されていてもよい。
【００２９】
脂肪族ポリエステル系樹脂（特にポリ乳酸系樹脂）のメルトフローレート（ＭＦＲ）は、ＪＩＳ  Ｋ  ７２１０に準じた方法（１９０℃、荷重２．１６ｋｇｆ）で、例えば、１ｇ／１０分以上、好ましくは３〜５００ｇ／１０分、さらに好ましくは５〜１００ｇ／１０分（１０〜５０ｇ／１０分）程度であってもよい。ＭＦＲがこの範囲にあると、流動性が向上し、後述するオレフィン系樹脂のＭＦＲを調整することにより、両樹脂の相分離構造を調整でき、エレクトレット効果を向上できる。また、紡糸性が向上し、繊維径が細く地合の均一な不織布が得られ易い。
【００３０】
脂肪族ポリエステル系樹脂（特にポリ乳酸系樹脂）の分子量は、特に制限されないが、例えば、重量平均分子量で３０，０００〜１，０００，０００、好ましくは５０，０００〜７００，０００、さらに好ましくは８０，０００〜５００，０００（特に１００，０００〜３００，０００）程度である。
【００３１】
脂肪族ポリエステル系樹脂（特にポリ乳酸系樹脂）の融点は、分子量、立体規則性、他の共重合単位の有無や共重合率などによって変化するが、例えば、９５〜２３０℃、好ましくは１１０〜２００℃、さらに好ましくは１２５〜１７５℃（特に１５０〜１７５℃）程度である。融点がこの範囲にあると、オレフィン系樹脂とのアロイの紡糸性、力学的特性、耐熱性などが向上するとともに、入手が容易である点からも好ましい。
【００３２】
（オレフィン系樹脂）
オレフィン系樹脂には、オレフィンの単独又は共重合体が含まれる。オレフィンとしては、例えば、エチレン、プロピレン、１−ブテン、イソブテン、４−メチル−１−ブテン、１−ペンテン、３−メチル−１−ペンテンなどのα−Ｃ2-10オレフィン（好ましくはα−Ｃ2-8オレフィン、さらに好ましくはα−Ｃ2-4オレフィン）などが挙げられる。これらのオレフィンは、単独で又は２種以上組み合わせて使用してもよい。これらのオレフィンのうち、エチレン及び／又はプロピレンを含むのが好ましい。
【００３３】
オレフィン系樹脂は、オレフィンと共重合性単量体との共重合体であってもよい。共重合性単量体としては、例えば、重合性ニトリル化合物（例えば、（メタ）アクリロニトリルなど）、（メタ）アクリル系単量体（例えば、（メタ）アクリル酸メチル、（メタ）アクリル酸エチルなどの（メタ）アクリル酸エステル類、（メタ）アクリル酸など）、不飽和ジカルボン酸又はその誘導体（無水マレイン酸など）、ビニルエステル類（例えば、酢酸ビニル、プロピオン酸ビニルなど）、共役ジエン類（ブタジエン、イソプレンなど）などが例示できる。共重合性単量体は、単独で又は２種以上組み合わせて使用できる。共重合性単量体の割合は、全単量体中０〜５０モル％、好ましくは０．１〜２５モル％、さらに好ましくは１〜１０モル％程度である。
【００３４】
オレフィン系樹脂としては、例えば、ポリエチレン系樹脂［例えば、低、中又は高密度ポリエチレン、直鎖状低密度ポリエチレン、エチレン−プロピレン共重合体、エチレン−ブテン−１共重合体、エチレン−プロピレン−ブテン−１共重合体、エチレン−（４−メチルペンテン−１）共重合体など］、ポリプロピレン系樹脂（例えば、ポリプロピレン、プロピレン−エチレン共重合体、プロピレン−ブテン−１共重合体、プロピレン−エチレン−ブテン−１共重合体などのプロピレン含有８０モル％以上のプロピレン−α−オレフィン共重合体など）、ポリ（４−メチルペンテン−１）樹脂などが挙げられる。共重合体としては、例えば、エチレン−アクリル酸エチル共重合体などのエチレン−（メタ）アクリレート共重合体などが例示できる。
【００３５】
前記共重合体（オレフィン同士の共重合体及びオレフィンと共重合性単量体との共重合体）には、ランダム共重合体、ブロック共重合体、又はグラフト共重合体が含まれる。
【００３６】
さらに、オレフィン系樹脂は、官能基を有する化合物で変性された変性オレフィン系樹脂、特に、不飽和カルボン酸又はその無水物で変性された酸変性オレフィン系樹脂（例えば、エチレン−（メタ）アクリル酸共重合体又はそのアイオノマー、無水マレイン酸グラフトポリプロピレンなど）であってもよい。
【００３７】
これらのオレフィン系樹脂は、単独で又は二種以上組み合わせて使用できる。これらのオレフィン系樹脂のうち、エレクトレット効果及び機械的特性（寸法安定性など）を向上できる点から、ポリプロピレン系樹脂が好ましい。
【００３８】
ポリプロピレン系樹脂は、ポリプロピレンホモポリマー（プロピレン単独重合体）の他、ポリプロピレンコポリマー（プロピレン系共重合体）であってもよい。
【００３９】
ポリプロピレン系樹脂において、コポリマーにおける共重合性単量体としては、例えば、プロピレンを除くオレフィン類（例えば、エチレン、１−ブテン、２−ブテン、１−ペンテン、１−ヘキセン、３−メチルペンテン、４−メチルペンテンなどのα−Ｃ2-6オレフィンなど）、（メタ）アクリル系単量体［例えば、（メタ）アクリル酸メチルや（メタ）アクリル酸エチルなどの（メタ）アクリル酸Ｃ1-6アルキルエステルなど］、不飽和カルボン酸類（例えば、無水マレイン酸など）、ビニルエステル類（例えば、酢酸ビニル、プロピオン酸ビニルなど）、ジエン類（ブタジエン、イソプレンなど）などが挙げられる。これらの共重合性単量体は、単独で又は二種以上組み合わせて使用できる。これらの共重合性単量体のうち、オレフィン類、特にエチレンが好ましい。コポリマーには、ランダム共重合体、ブロック共重合体、グラフト共重合体が含まれる。
【００４０】
コポリマーの場合、共重合性単量体の割合は、２０モル％以下、例えば、０．１〜１０モル％程度であってもよい。コポリマーとしては、例えば、プロピレン−エチレン共重合体、プロピレン−ブテン−１共重合体、プロピレン−エチレン−ブテン−１共重合体、無水マレイン酸変性ポリプロピレンなどが挙げられる。本発明では、これらのポリプロピレン系樹脂の中でも、流動性や耐熱性などの点から、ポリプロピレンホモポリマーが好ましい。
【００４１】
オレフィン系樹脂（特にポリプロピレン系樹脂）のＭＦＲは、ＪＩＳ  Ｋ  ７２１０に準じた方法（２３０℃、荷重２．１６ｋｇｆ）で、例えば、１０ｇ／１０分以上、好ましくは５０〜２０００ｇ／１０分、さらに好ましくは１００〜１５００ｇ／１０分（特に３００〜１２００ｇ／１０分）程度である。
【００４２】
さらに、本発明では、相分離構造を制御し、エレクトレット効果を向上させる点から、脂肪族ポリエステル系樹脂とオレフィン系樹脂とのＭＦＲの比率は、両者の質量比率によっても変わるが（特に、脂肪族ポリエステル系樹脂の割合が多い場合）、通常、脂肪族ポリエステル系樹脂／オレフィン系樹脂＝１／１〜１／２００、好ましくは１／３〜１／１５０、さらに好ましくは１／５〜１／１００（特に１／１０〜１／８０）程度である。前記ＭＦＲ比がこの範囲にあると、脂肪族ポリエステル系樹脂とオレフィン系樹脂との相分離構造において、オレフィン系樹脂が充分に均一に分散し、両樹脂の界面が増加するためか、電荷の保有率が高くなり、エレクトレット効果の持続率（特に湿熱環境下における持続率）が向上する。
【００４３】
オレフィン系樹脂（特にポリプロピレン系樹脂）の分子量は、特に制限されないが、例えば、数平均分子量で３，０００〜５００，０００、好ましくは５，０００〜３００，０００、さらに好ましくは１０，０００〜１００，００００程度である。
【００４４】
オレフィン系樹脂（特にポリプロピレン系樹脂）の融点は、例えば、１４０〜１８０℃、好ましくは１４５〜１７５℃、さらに好ましくは１５０〜１７０℃程度であってもよい。
【００４５】
脂肪族ポリエステル系樹脂とオレフィン系樹脂との割合は、高い生分解性を保持する観点から、脂肪族ポリエステル系樹脂が主成分であるのが好ましい。具体的には、両者の割合（質量比）は、脂肪族ポリエステル系樹脂／オレフィン系樹脂＝５０／５０〜９９／１、好ましくは６０／４０〜９７／３、さらに好ましくは７０／３０〜９５／５（特に７５／２５〜９３／７）程度である。本発明では、エレクトレット効果の低い脂肪族ポリエステル系樹脂が多い割合であるにも拘わらず、両樹脂の相分離構造を制御することにより高いエレクトレット効果を有している。
【００４６】
その理由は、前述のＭＦＲ値を有する両樹脂を、前記割合で溶融混合することにより、アロイ繊維中において、脂肪族ポリエステル系樹脂がマトリックス相となり、オレフィン系樹脂が微細で均一な分散相となることにより、両樹脂の界面において電荷を安定して保有できるためであると推定される。
【００４７】
（アロイ繊維の構造）
アロイ繊維の構造は、脂肪族ポリエステル系樹脂及びオレフィン系樹脂のアロイ構造であるが、特に、前述のように、脂肪族ポリエステル系樹脂がマトリックス相を構成し、オレフィン系樹脂が分散相を構成する構造が好ましい。このような相分離構造において、オレフィン系樹脂で構成される分散相は、前述の割合でマトリックス中に微細かつ均一に分散し、かつその平均径は、例えば、０．１〜１０μｍ、好ましくは０．２〜５μｍ、さらに好ましくは０．２５〜１μｍ（特に０．３〜０．５μｍ）程度である。
【００４８】
アロイ繊維の横断面形状（繊維の長さ方向に垂直な断面形状）は、一般的な中実断面形状である丸型断面や異型断面［偏平状、楕円状、多角形状、３〜１４葉状、Ｔ字状、Ｈ字状、Ｖ字状、ドッグボーン（Ｉ字状）など］に限定されず、中空断面状などであってもよいが、通常、丸型断面である。
【００４９】
アロイ繊維の平均繊維径は、柔軟性や通気性などの点から、例えば、０．１〜１００μｍ程度の範囲から選択でき、例えば、０．２〜２０μｍ、好ましくは０．５〜１５μｍ、さらに好ましくは０．７〜１２μｍ程度である。繊維径が細すぎると、繊維そのものが製造し難くなることに加え、繊維強度を確保し難い。一方、繊維径が太すぎると、繊維が剛直となり、十分な捲縮を発現し難くなる。さらに、このような細い繊維径を有すると、フィルター特性が向上する。
【００５０】
アロイ繊維の平均繊維長は、繊維同士の絡み合いによって不織布の形態を維持できれば、特に限定されず、その製造方法に応じて選択でき、例えば、１０ｍｍ以上、好ましくは２０ｍｍ以上であればよい。メルトブローン不織布の場合は、通常、連続繊維である。
【００５１】
（任意成分）
アロイ繊維は、前記樹脂以外に、繊維における帯電を促進又は安定化させる化合物（帯電性向上剤）を含有するのが好ましい。帯電性向上剤は、慣用の添加剤を単独で又は二種以上組み合わせて使用でき、例えば、トリアジン化合物［例えば、２−（４，６−ジフェニル−１，３，５−トリアジン−２−イル）−５−（（ヘキシル）オキシ）フェノールなどのトリアジン環含有フェノール類など］、脂肪族金属塩（例えば、ステアリン酸マグネシウム、ステアリン酸アルミニウムなどのＣ8-24カルボン酸金属塩など）などであってもよいが、前記樹脂との組み合わせにおいて高いエレクトレット効果を発揮できる点から、ヒンダードアミン系化合物が好ましい。ヒンダードアミン系化合物としては、分子中に少なくとも一個の２，２，６，６−テトラメチルピペリジル基を有する化合物が挙げられ、低分子から高分子まで利用できる。
【００５２】
低分子ヒンダードアミン系化合物としては、例えば、４−メトキシ−２，２，６，６−テトラメチルピペリジン、２，２，６，６−テトラメチル−４−ピペリジルベンゾエート、Ｎ−（２，２，６，６−テトラメチル−４−ピペリジル）ドデシルコハク酸イミド、１−［（３，５−ジｔ−ブチル−４−ヒドロキシフェニル）プロピオニルオキシエチル］−２，２，６，６−テトラメチル−４−ピペリジル−（３，５−ジｔ−ブチル−４−ヒドロキシフェニル）プロピオネート、ビス−（２，２，６，６−テトラメチル−４−ピペリジル）オギサレート、ビス−（２，２，６，６−テトラメチル−４−ピペリジル）アジペート、ビス（２，２，６，６−テトラメチル−４−ピペリジル）セバケート、ビス（１，２，２，６，６−ペンタメチル−４−ピペリジル）セバケート、１，２−ビス（２，２，６，６−テトラメチル−４−ピペリジルオキシ）エタン、ビス−（２，２，６，６−テトラメチル−４−ピペリジル）テレフタレート、ビス（１，２，２，６，６−ペンタメチル−４−ピペリジル）−２−ブチル−２−（３，５−ジｔ−ブチル−４−ヒドロキシベンジル）マロネート、Ｎ，Ｎ′−ビス（２，２，６，６−テトラメチル−４−ピペリジル）ヘキサメチレンジアミン、テトラ（２，２，６，６−テトラメチル−４−ピペリジル）ブタンテトラカルボキシレート、テトラ（１，２，２，６，６−ペンタメチル−４−ピペリジル）ブタンテトラカルボキシレート、ビス（２，２，６，６−テトラメチル−４−ピペリジル）・ジ（トリデシル）ブタンテトラカルボキシレート、ビス（１，２，２，６，６−ペンタメチル−４−ピペリジル）・ジ（トリデシル）ブタンテトラカルボキシレート、３，９−ビス［１，１−ジメチル−２−｛トリス（２，２，６，６−テトラメチル−４−ピペリジルオキシカルボニルオキシ）ブチルカルボニルオキシ｝エチル］−２，４，８，１０−テトラオキサスピロ［５．５］ウンデカン、３，９−ビス［１，１−ジメチル−２−｛トリス（１，２，２，６，６−ペンタメチル−４−ピペリジルオキシカルボニルオキシ）ブチルカルボニルオキシ｝エチル］−２，４，８，１０−テトラオキサスピロ［５．５］ウンデカン、１，５，８，１２−テトラキス［４，６−ビス｛Ｎ−（２，２，６，６−テトラメチル−４−ピペリジル）ブチルアミノ｝−１，３，５−トリアジン−２−イル］−１，５，８，１２−テトラアザドデカンなどが挙げられる。
【００５３】
高分子ヒンダードアミン系化合物としては、例えば、１−（２−ヒドロキシエチル）−２，２，６，６−テトラメチル−４−ピペリジノール／コハク酸ジメチル縮合物、２−ｔ−オクチルアミノ−４，６−ジクロロ−ｓ−トリアジン／Ｎ，Ｎ′−ビス（２，２，６，６−テトラメチル−４−ピペリジル）ヘキサメチレンジアミン縮合物、Ｎ，Ｎ′−ビス（２，２，６，６−テトラメチル−４−ピペリジル）ヘキサメチレンジアミン／ジブロモエタン縮合物などが挙げられる。
【００５４】
これらのヒンダードアミン系化合物は、単独で又は二種以上組み合わせて使用できる。これらのヒンダードアミン系化合物のうち、帯電効果の持続力が高い点などから、高分子ヒンダードアミン系化合物が好ましい。高分子ヒンダードアミン系化合物としては、チバ・ジャパン（株）製「キマソープ９４４」「チヌビン６２２」などが市販品として入手容易である。
【００５５】
帯電性向上剤の割合は、脂肪族ポリエステル系樹脂及びオレフィン系樹脂の合計１００質量部に対して、例えば、０．０１〜１０質量部、好ましくは０．１〜５質量部、さらに好ましくは０．５〜４質量部（特に１〜３質量部）程度である。
【００５６】
アロイ繊維は、さらに、慣用の添加剤、例えば、安定剤（銅化合物などの熱安定剤、紫外線吸収剤、ヒンダードアミン化合物以外の光安定剤、酸化防止剤など）、抗菌剤、消臭剤、香料、着色剤（染顔料など）、充填剤、難燃剤、可塑剤、潤滑剤、結晶化速度遅延剤などを含有していてもよい。これらの添加剤は、単独で又は二種以上組み合わせて使用できる。これらの添加剤は、種類に応じて選択できるが、例えば、脂肪族ポリエステル系樹脂及びオレフィン系樹脂の合計１００質量部に対して、０．０１〜３０質量部、好ましくは０．１〜２０質量部、さらに好ましくは０．３〜１０質量部（特に０．５〜５質量部）である。
【００５７】
さらに、アロイ繊維は、前記樹脂の特性を損なわない割合で、他の樹脂、例えば、アクリル系樹脂、ポリビニルアセタール系樹脂、ポリ塩化ビニル系樹脂、ポリ塩化ビニリデン系樹脂、スチレン系樹脂、芳香族ポリエステル系樹脂、ポリアミド系樹脂、ポリカーボネート系樹脂、ポリパラフェニレンベンゾビスオキサゾール樹脂、ポリフェニレンサルファイド樹脂、ポリウレタン系樹脂、セルロース系樹脂などを含んでいてもよい。他の樹脂の割合は、生分解性及びエレクトレット効果を損なわない範囲で配合でき、例えば、脂肪族ポリエステル系樹脂及びオレフィン系樹脂の合計１００質量部に対して、１０質量部以下（例えば、０〜１０質量部）、好ましくは５質量部以下（例えば、０．０１〜５質量部）、さらに好ましくは３質量部以下（例えば、０．１〜３質量部）である。
【００５８】
なお、前記任意成分のうち、樹脂成分以外の成分は、前記樹脂と混合されアロイ繊維中に含まれていてもよく、繊維（不織布）の表面に付着（担持）されていてもよい。繊維中に含まれる場合には、紡糸原液に混合され、繊維表面に担持される場合には、不織布に添加される。一方、樹脂成分は、通常、繊維中に含まれる。
【００５９】
（他の繊維）
本発明の不織布は、前記アロイ繊維で構成されているが、生分解性及びエレクトレット効果を損なわない範囲で、前記アロイ繊維に加えて他の繊維と混繊されていてもよい。他の繊維としては、慣用の繊維、例えば、有機繊維（ポリビニルアルコール系繊維、アクリロニトリル系繊維、ポリアセタール系繊維、芳香族ポリエステル系繊維、ポリアミド系繊維、ポリウレタン系繊維、セルロース系繊維など）、無機繊維（ガラス繊維、炭素繊維など）などが挙げられる。これら他の繊維は、単独で又は二種以上組み合わせて使用できる。
【００６０】
アロイ繊維と他の繊維との割合（質量比）は、例えば、アロイ繊維／他の繊維＝８０／２０〜１００／０（例えば、８０／２０〜９９．５／０．５）、好ましくは９０／１０〜１００／０（例えば、９０／１０〜９９／１）、さらに好ましくは９５／５〜１００／０程度である。
【００６１】
（不織布構造及びエレクトレット体）
本発明の不織布は、各繊維がお互いに絡み合って拘束又は掛止された構造を有し、その外部形状は、用途に応じて選択すればよいが、通常、板状又はシート状である。
【００６２】
不織布の目付は、例えば、０．１〜５００ｇ／ｍ2程度の範囲から選択でき、例えば、０．５〜２００ｇ／ｍ2、好ましくは１〜８０ｇ／ｍ2、さらに好ましくは３〜５０ｇ／ｍ2程度である。不織布の厚みは、例えば、０．１〜１０ｍｍ程度の範囲から選択でき、例えば、０．２〜５ｍｍ、好ましくは０．３〜３ｍｍ、さらに好ましくは０．４〜２ｍｍ程度である。目付や厚みがこの範囲にあると、不織布の通気性や柔軟性と強度とのバランスが良くなる。
【００６３】
不織布の通気度は、フラジール形法による通気度で０．１ｃｍ3／（ｃｍ2・秒）以上であり、例えば、１〜５００ｃｍ3／（ｃｍ2・秒）、好ましくは５〜３００ｃｍ3／（ｃｍ2・秒）、さらに好ましくは１０〜２００ｃｍ3／（ｃｍ2・秒）程度である。
【００６４】
本発明の不織布は、前記アロイ繊維で形成されると共に、エレクトレット化されている。
【００６５】
［不織布の製造方法］
本発明の不織布の製造方法は、アロイ繊維をウェブ化するウェブ化工程と、得られた繊維ウェブ（不織布）に電荷を付与して帯電させるエレクトレット化工程とを含む。
【００６６】
ウェブ化工程においては、慣用の方法を利用でき、例えば、ステープル繊維を用いた乾式法（カーディング法やエアレイ法）又は湿式法などであってもよいが、簡便性の点から、紡糸とウェブ化が直結している直接法が好ましい。なかでも、バインダーが不要で、かつ繊維径が小さく、フィルター特性に優れた不織布を簡便に製造できる点から、メルトブローン法が特に好ましい。
【００６７】
メルトブローン法では、脂肪族ポリエステル系樹脂及びオレフィン系樹脂の混合物を溶融紡糸しながら、得られた繊維を高温の気体で吹き飛ばして捕集することにより、繊維ウェブを得る。メルトブローン法における製造条件は、慣用の条件を用いることができる。
【００６８】
具体的には、脂肪族ポリエステル系樹脂及びオレフィン系樹脂（必要に応じて、ヒンダードアミン系化合物や他の添加剤）は、慣用の混合機（例えば、溶融混練押出機など）を用いて溶融混練される。溶融温度は、脂肪族ポリエステル系樹脂及びオレフィン系樹脂を溶融できれば特に限定されず、例えば、温度１４０〜２６０℃、好ましくは１６０〜２４０℃、さらに好ましくは１８０〜２２０℃程度である。
【００６９】
なお、脂肪族ポリエステル系樹脂（特にポリ乳酸系樹脂）は、溶融紡糸に供する前に、予め原料ペレットを乾燥処理するのが好ましい。乾燥処理は、温度が、例えば、５０〜１２０℃、好ましくは６０〜１００℃、さらに好ましくは７０〜９０℃程度であり、乾燥時間が、例えば、３０分以上（例えば、３０分〜２４時間）、好ましくは１〜１２時間、さらに好ましくは２〜６時間程度である。
【００７０】
混合機により溶融混練された樹脂組成物は、紡糸口に供給される。紡糸口には、通常、紡糸孔が一列に形成されており、その紡糸孔の間隔は、例えば、１００〜５０００孔／ｍ、好ましくは５００〜３０００孔／ｍ、さらに好ましくは１０００〜２０００孔／ｍ程度である。紡糸温度は、例えば、１５０〜３００℃、好ましくは１８０〜２８０℃、さらに好ましくは２００〜２６０℃程度である。紡糸口からの繊維の吐出量は、例えば、１００〜５００ｇ／ｍ、好ましくは２００〜４００ｇ／ｍ、さらに好ましくは２５０〜３００ｇ／ｍ程度である。
【００７１】
紡糸された繊維をネットなどの支持体上に向けて吹き飛ばすためには、通常、紡糸口の近傍に形成されたスリットから高温の空気を吹き付ける方法が利用される。空気の温度は、通常、紡糸温度と同様の温度である。吹き付ける空気の圧力は、例えば、０．１〜２ＭＰａ、好ましくは０．２〜１ＭＰａ、さらに好ましくは０．３〜０．５ＭＰａ程度である。
【００７２】
エレクトレット化工程において、得られた繊維ウェブ（不織布）には、慣用のエレクトレット化処理により電荷を付与できる。慣用の方法としては、例えば、摩擦や接触により電荷を付与する方法、活性エネルギー線（例えば、電子線、紫外線、Ｘ線など）を照射する方法、コロナ放電やプラズマなどの気体放電を利用する方法、高電界を印加する方法、水などの極性液体を介して超音波振動を作用させる方法などが挙げられる。これらの方法のうち、簡便に高い電荷を付与できる点から、針電極などを用いてコロナ放電処理する方法が好ましい。コロナ放電において、処理温度は、例えば、常温から１００℃（特に５０〜９０℃）程度であり、処理時間は、例えば、１秒〜１分（特に５〜３０秒）程度である。
【００７３】
このようにして得られた不織布は、通常、板状又はシート状であり、そのままの形状で利用してもよいが、用途に応じて、切断加工などによって、所望の形状に加工してもよい。なお、得られた板状又はシート状成形体は、慣用の熱成形、例えば、圧縮成形、圧空成形（押出圧空成形、熱板圧空成形、真空圧空成形など）、自由吹込成形、真空成形、折り曲げ加工、マッチドモールド成形、熱板成形、湿熱プレス成形などで加工してもよいが、熱成形によるエレクトレット効果の減少を抑制できる点から、バインダー成分を用いることなく、固定化されたメルトブローン不織布を切断加工するのが好ましい。
【産業上の利用可能性】
【００７４】
本発明の不織布は、帯電性を有しているため、コンデンサマイクロホン、超音波診断トランスデューサーなどにも利用できるが、通気性を有するエレクトレット体であるため、特に、フィルター機能を要求される用途、特に、塵埃などの微粒子を捕集する用途に適している。このような用途としては、例えば、エアフィルター、マスク又はマスクフィルター、ワイパー、メディカルキャップなどの医用衣料、クリーンルーム用防塵衣などが挙げられる。
【００７５】
なかでも、高湿度下でも微粒子の集塵機能を持続できる点から、マスク又はマスクフィルターとして特に適している。マスクは、マスクフィルターを含む本体部と耳掛け部材とで構成され、平面的なマスクであってもよく、鼻部に対応した領域を凸状に膨出させた立体的なマスクであってもよい。これらのマスクにおいて、マスク全体を本発明の不織布で構成してもよく、マスクフィルターのみを本発明の不織布で構成してもよい。
【実施例】
【００７６】
以下、実施例により、本発明をさらに具体的に説明するが、本発明はこれらの実施例に何ら限定されるものではない。なお、実施例における各物性値は、以下の方法により測定した。なお、実施例中の「％」はことわりのない限り、質量基準である。
【００７７】
（１）メルトフローレート（ＭＦＲ）
メルトインデクサー（宝工業（株）製、「Ｌ２４４」）を用いて、ＪＩＳ  Ｋ  ７２１０に準拠して、ポリ乳酸については、温度１９０℃及び荷重２．１６ｋｇｆの条件下で、ポリプロピレンについては、温度２３０℃及び荷重２．１６ｋｇｆの条件下で、ＭＦＲを測定した。
【００７８】
（２）平均繊維径（μｍ）
不織布を電子顕微鏡で撮影し（倍率１０００倍）、写真中の任意の未融着繊維５０本の径を測定し、その平均値を算出した。
【００７９】
（３）目付（ｇ／ｍ2）
不織布を切断して縦２０ｃｍ×横２０ｃｍ正方形状の試験片を作製し、ＪＩＳ  Ｌ１０９６に準拠して、試験片の幅方向に沿って３箇所で測定し、その平均値を算出した。
【００８０】
（４）捕集効率、圧力損失及びＱＦ値
フィルター評価装置（柴田科学（株）製、ＡＰ−６３１０ＦＰ）を用いて、複合繊維シートのフィルター特性を評価した。まず、試験サンプルをろ過面の直径が８５ｍｍになるように測定セルに装着した。この状態で最大直径が２μｍ以下で、かつ数平均径が０．５μｍのシリカダストを試験粉塵に用いて、粉塵濃度が３０±５ｍｇ／ｍ3となるように調整した粉塵含有空気を、フィルターをセットした測定セルに３０リットル／分の流量で１分間流し、上流側の粉塵濃度Ｄ１、下流側（濾過後）の粉塵濃度Ｄ２を光散乱質量濃度計を用いて測定し、下記の式から捕集効率を求めた。
【００８１】
捕集効率（％）＝｛（Ｄ１−Ｄ２）／Ｄ１｝×１００
また、フィルター評価装置における測定セルの上流側、下流側間に微差圧計を配置し、流量３０リットル／分における差圧（圧力損失）を測定した。さらに、前記捕集効率から産出したフィルター透過率の自然対数と圧力損失との値から、下記式によりＱＦ値を求めた。
【００８２】
ＱＦ（１／Ｐａ）＝−ｌｎ（１００−ΔＥ）／ΔＰ
［式中、ΔＥは捕集効率（％）を示し、ΔＰは圧力損失（Ｐａ）を示す］。
【００８３】
（５）熱刺激電流
熱刺激電流は、熱刺激電流（ＴＳＤＣ）曲線によって評価される。ＴＳＤＣ曲線とは、エレクトレットフィルムの片面に電極を付け、高感度の電流計に接続し、エレクトレット体を電極で挟んだまま一定の昇温速度で加熱したとき、分子運動に伴う電荷の移動や配向分極状態の変化により生じる電流の変化を示す曲線グラフを意味し、種々の温度域で電流のピークが現れる。
【００８４】
（６）湿熱下における帯電効果維持率
恒温恒湿機（いすゞ製作所（株）製、μシリーズ）を使用して、温度８０℃、相対湿度６０％の条件下において、サンプルを２４時間放置した。このサンプルについて前記方法で捕集効率を測定し、下記式のように、初期性能との差から維持率を算出した。
【００８５】
帯電効果維持率（％）＝（湿熱処理後捕集効率）／（初期捕集効率）×１００。
【００８６】
（７）不織布の乾熱収縮率
不織布から、幅５ｃｍ×長さ３０ｃｍの試験片を切り出し、その試験片を温度１００℃の恒温オーブン内に入れて１分間放置して加熱した。加熱後、オーブンから取り出し、室温に冷却し、下記式に基づいて、長さ方向の乾熱収縮率をそれぞれ求めた。
【００８７】
乾熱収縮率（％）＝｛(Ａ0−Ａ1)／Ａ0｝×１００
（式中、Ａ0は、加熱前の試験片の長さを示し、Ａ1は加熱後の試験片の長さを示す）。
【００８８】
実施例１
ポリ乳酸［ネイチャーワークス社製、商品名「６２０１Ｄ」、ＭＦＲ（１９０℃、２．１６ｋｇｆ）＝１５ｇ／１０分、Ｄ−乳酸の共重合割合＝１．５モル％］を８０℃で４時間乾燥したペレット及びポリプロピレン［プライムポリマー（株）製、ＭＦＲ（２３０℃、２．１６ｋｇｆ）＝９００ｇ／１０分］のペレットを、ポリ乳酸ペレット／ポリプロピレンペレット＝９０／１０の質量比で混合した後、その混合ペレットの合計９９．５質量部及びヒンダードアミン化合物（チバ・ジャパン（株）製「キマソープ９４４」）０．５８質量部を、メルトブローン不織布製造装置のエクストルーダーに供給した。このエクストルーダーで２００℃で溶融した後、紡糸孔数が１３００孔／ｍの口金から紡糸温度２４０℃及び吐出量２７０ｇ／ｍで吐出すると同時に紡糸孔の近傍に設けたスリットから温度２５０℃、圧力０．２５ＭＰａの熱風を噴出させて吐出した繊維を細化し、それを口金の１５ｃｍ下方に位置するネットコンベア上に捕集して、目付３０ｇ／ｍ2のメルトブローン不織布を製造した。さらに、この不織布を、針状電極を有するコロナ法エレクトレット装置で、電極距離２５ｍｍ、印加電圧−２５ｋＶ、温度８０℃の条件下で１０秒間エレクトレット処理を行った。得られたエレクトレット体の捕集効率、圧損、ＱＦ値、帯電効果維持率、乾熱収縮率を測定した結果を表１に示す。さらに、熱刺激電流の測定結果を図１に示す。
【００８９】
実施例２
ポリ乳酸［ネイチャーワークス社製、商品名「６２０１Ｄ」、ＭＦＲ（１９０℃、２．１６ｋｇｆ）＝１５ｇ／１０分、Ｄ−乳酸の共重合割合＝１．５モル％］を８０℃で４時間乾燥したペレット及びポリプロピレン［プライムポリマー（株）製、ＭＦＲ（２３０℃、２．１６ｋｇｆ）＝９００ｇ／１０分］のペレットを、ポリ乳酸／ポリプロピレン＝８０／２０の質量比で混合する以外は実施例１と同様にしてエレクトレット体を得た。結果を表１及び図１に示す。
【００９０】
実施例３
ポリ乳酸［ネイチャーワークス社製、商品名「６２０１Ｄ」、ＭＦＲ（１９０℃、２．１６ｋｇｆ）＝１５ｇ／１０分、Ｄ−乳酸の共重合割合＝１．５モル％］を８０℃で４時間乾燥したペレット及びポリプロピレン［プライムポリマー（株）製、ＭＦＲ（２３０℃、２．１６ｋｇｆ）＝６００ｇ／１０分］のペレットを、ポリ乳酸／ポリプロピレン＝８０／２０の質量比で混合する以外は実施例１と同様にしてエレクトレット体を得た。結果を表１及び図１に示す。
【００９１】
比較例１
ポリ乳酸［ネイチャーワークス社製、商品名「６２０１Ｄ」、ＭＦＲ（１９０℃、２．１６ｋｇｆ）＝１５ｇ／１０分、Ｄ−乳酸の共重合割合＝１．５モル％］のペレットを単独で用いる以外は実施例１と同様にしてエレクトレット体を得た。結果を表１及び図１に示す。
【００９２】
比較例２
ポリプロピレン［プライムポリマー（株）製、ＭＦＲ（２３０℃、２．１６ｋｇｆ）＝９００ｇ／１０分］のペレットを単独で用いる以外は実施例１と同様にしてエレクトレット体を得た。結果を表１及び図１に示す。
【００９３】
【表１】
0005047848.tif 000002
【００９４】
表１の結果から明らかなように、実施例のエレクトレット体は、捕集効率及びＱＦ値が高く、圧損損失及び乾熱収縮率も少ない。これに対して、比較例１のエレクトレット体では、湿熱下における帯電効果維持率が低下し、湿熱の影響で収縮が発生していた。
【図面の簡単な説明】
【００９５】
【図１】図１は、実施例及び比較例における不織布エレクトレット体の熱刺激電流の測定結果を示すグラフである。
【図１】
0005047848.tif 000003